(57)【特許請求の範囲】
【請求項１】
紫外光半導体発光ダイオードを備えた半導体発光装置の製造方法であって、
主波長のばらつきを有する、多数の紫外光半導体発光ダイオードを準備する発光ダイオード準備工程と、
前記多数の紫外光半導体発光ダイオードのそれぞれに所定値の電力を供給して発光させたときの輝度に基づき、所定の輝度範囲ごとに各紫外光半導体発光ダイオードをグループ分けするグルーピング工程と、
紫外光を所定の発光色に変換するために、前記各グループ毎に対応して予め設定された複数種の蛍光体を含む所定の配合組成を有する、複数種の被覆材を準備する被覆材準備工程と、
前記グループ分けされた各紫外光半導体発光ダイオードを、各グループに対応して準備された前記被覆材で被覆する被覆工程と、を備えることを特徴とする半導体発光装置の製造方法。
【請求項２】
前記被覆材準備工程が、前記グループ毎に対応して予め設定された、複数種の蛍光体を透明性樹脂に分散させた成形材料で成形する工程を備える請求項１に記載の半導体発光装置の製造方法。
【請求項３】
前記被覆材が前記紫外光半導体発光ダイオードをキャップするキャップ形状を有する請求項２に記載の半導体発光装置の製造方法。
【請求項４】
前記被覆材が紫外光半導体発光ダイオードを覆うシート形状を有する請求項２に記載の半導体発光装置の製造方法。
【請求項５】
紫外光半導体発光素子を備えた半導体発光ダイオードの製造方法であって、
主波長のばらつきを有する、多数の紫外光半導体発光素子を準備する素子準備工程と、
前記多数の紫外光半導体発光素子のそれぞれに所定値の電力を供給して発光させたときの輝度に基づき、所定の輝度範囲ごとに各紫外光半導体発光素子をグループ分けするグルーピング工程と、
紫外光を所定の発光色に変換するために、前記各グループ毎に対応して予め設定された複数種の蛍光体を含む所定の配合組成を有する、複数種の被覆材を準備する被覆材準備工程と、
前記グループ分けされた各紫外光半導体発光素子を、各グループに対応して準備された前記被覆材で被覆する被覆工程と、を備えることを特徴とする半導体発光ダイオードの製造方法。
【請求項６】
前記被覆材準備工程が、前記各グループ毎に対応して予め設定された、複数種の蛍光体を分散させた封止材を調製する工程であり、
前記被覆工程が、前記各グループ毎に回路基板に実装された複数の紫外光半導体発光素子を前記封止材で封止する工程である請求項５に記載の半導体発光ダイオードの製造方法。
【発明の詳細な説明】
【技術分野】
【０００１】
本発明は、紫外光半導体発光素子から発せられた光を赤色蛍光体、緑色蛍光体及び青色蛍光体等から選ばれる複数種の蛍光体を用いて波長変換することにより、可視光を発する半導体発光ダイオードまたは半導体発光装置の製造方法に関する。
【背景技術】
【０００２】
白色の光を発する発光ダイオードとして、ＹＡＧ（アルミン酸イットリウム）系蛍光物質により青色半導体発光素子から発せられた光を波長変換し、波長変換された光の発色と元の光の青色を混色することにより得られる発光ダイオードが知られている。
【０００３】
白色光を発する発光ダイオードに対して、近年、色度ばらつき範囲を抑制する要求レベルが高くなっている。従って、白色光の色度ばらつき範囲を如何に低コストで管理するかは、量産工程において重要な要素になっている。
【０００４】
青色半導体発光素子を用いた白色光を発する発光ダイオードの色度ばらつきの原因は、主として、発光素子自身の発光波長のばらつき、輝度のばらつき、及び蛍光体の配合組成及び配合量のばらつきによることが知られている。現在の技術において工業的に生産されている半導体発光素子は、個体ごとの発光波長や輝度のばらつきが大きい。これは、現在の半導体発光素子の工業的生産においては、半導体ウェハを基板表面でエピタキシャル成長させる際に、基板平面の全面において高精度に均一な成長を実現することが困難であるためである。このような半導体発光素子の量産時に発生する発光波長のばらつきや輝度のばらつきは、白色光を発する発光ダイオードの色度ばらつきを引き起こす原因になる。
【０００５】
従来の、青色光発光素子をＹＡＧ蛍光体を含有する被覆部材で被覆して得られた製品の発光色ばらつきを示すグラフの一例を図９に示す。図９のグラフに示す各点は、任意に選択した５０個の製品の色度をＸＹ系色度座標にプロットしたグラフである。ＸＹ系色度座標においては、ｘ値が大きくなるほど青色から赤色に近づき、ｙ値が大きくなるほど青色から緑色に近づく。図９中、破線Ａで囲った部分が要求される色度ばらつきの規格値に合格する領域範囲を表す。図９における製品の色度ばらつきは広く、ｘ軸方向のばらつきは蛍光体の配合量や分散性に強く影響を受け、ｙ軸方向のばらつきは青色光発光素子の発光波長及び輝度に強く影響を受ける。従って、蛍光体の配合量や分散性のばらつきを抑制することによりｘ軸方向のばらつきが抑制され、青色光発光素子の発光波長及び輝度のばらつきを抑制することによりｙ軸方向のばらつきが抑制される。
【０００６】
色度ばらつき範囲を管理する方法として、下記特許文献１は、複数の青色発光素子をその発光波長及び輝度に従ってランク分けし、各ランク分けに対応して組合せ条件が設定された蛍光体と輝度調整をするための減光材とを含有する被覆部材を準備し、ランク分けに対応した青色発光素子と蛍光体等を含有する被覆部材とを組み合わせて一体化する白色発光装置の製造方法が開示されている。特許文献１には、具体的には次のような例が記載されている。すなわち、設計波長４７０ｎｍの青色発光素子を量産した場合、得られる青色発光素子には、一般的に約２０ｎｍの幅で正規分布の発光波長のばらつきを有する。このようなばらつきを有する青色発光素子を波長４ｎｍの幅ごとに４グループにグルーピングする。波長４ｎｍの幅ごとにグルーピングされた青色発光素子は、さらに、輝度の範囲ごとに４グループに分類される。このようにして１６のグループに分類する。そして１６のグループに対応する蛍光体と減光材との配合組成を調整して被覆部材を調製し、各グループに属する青色発光素子を対応する被覆部材で被覆している。
【０００７】
また、下記特許文献２は、ＬＥＤチップと蛍光体を含有する波長変換部とを組合せて白色光を生成して発光する発光装置の製造方法において、ＬＥＤチップを発光装置本体の実装部に実装した後、ＬＥＤチップの放射エネルギ又はその放射エネルギから算出される明るさに関する特性、及びＬＥＤチップの発光スペクトルの特性の２つの特性に基づいてＬＥＤチップをランク分けし、ＬＥＤチップの各ランクに対応させて適切な配合比率及び配合量の蛍光体を含有する予め作製した波長変換部を選択し、対応するＬＥＤチップと組合せる発光装置の製造方法が開示されている。
【０００８】
ところで、青色半導体発光素子から発せられる光を蛍光体により波長変換して得られる白色光を発光する発光ダイオードは、人間の視覚の錯覚を利用した擬似白色光の原理を用いた擬似発光の白色発光ダイオードである。擬似白色の発光ダイオードは青色発光素子が発光する青色光の一部をＹＡＧ系蛍光物質により緑色から黄色の範囲の光に波長変換し、青色発光素子が発光する波長変換されなかった青色光と混色させる。人間の目の網膜は、赤色、緑色、及び青色の三原色をそれぞれ感じる錐体を有し、これらの錐体の感知により幅広い色調を感知することができる。そして、錐体の分光感度は、緑の錐体と赤の錐体の感度が黄色から燈色付近で大きくオーバーラップしている。そのため黄色から燈色付近の範囲の光に波長変換した光によれば、赤と緑の両方の錐体に感受させることができる。これにより、発光素子が発する青色と蛍光体が発する黄色から燈色の光の２原色の光刺激で、人間の目には赤、緑、青の光を感じたと感知させる。この現象により人間の網膜に白色を感じさせる。このような原理を用いた擬似白色の発光ダイオードは色彩の正確さを必要としない照明用途において用いられている。このような２色によるピークのみを有する擬似白色のスペクトルは、太陽光の連続的に幅広い範囲のスペクトルとは大きく異なる。そのために、例えば、擬似白色の発光ダイオードで照らされた被照体の色は、太陽光で照らされた被照体の色とは相当に異なるという問題があった。
【０００９】
このような問題を解決する方法として、特許文献２にも記載されているように、赤色系蛍光体、緑色系蛍光体、及び青色系蛍光体により紫外光半導体発光素子から発せられる光を波長変換し、各蛍光体からの発光を混合することにより白色の光を発する発光ダイオードが知られている。このような紫外光を赤色系蛍光体、緑色系蛍光体、及び青色系蛍光体により波長変換して得られる光を混合して得られる発光色は、赤色光、緑色光、及び青色光の３色の混色により得られる白色であるために、正確な色彩を表現できる。
【先行技術文献】
【特許文献】
【００１０】
【特許文献１】特開２００４−１１９７４３号公報
【特許文献２】特開２００６−３０３１４０号公報
【発明の概要】
【発明が解決しようとする課題】
【００１１】
特許文献１に開示された技術は、青色発光素子からの青色光と蛍光体が発する黄色から燈色付近の光とを混色して得られる擬似白色光を得る技術である。特許文献１に開示された方法により、白色光のばらつきを抑制するためには、例えば、波長で４ランク、さらに輝度で４ランクに分けて、１６グループもの細かいグループ分けが必要であった。従って、細かいグループ分けに対応した配合組成の被覆部材を用意する必要があり、白色光の色度ばらつき範囲を管理するコストが高かった。同様に、特許文献２に開示された技術においても、ＬＥＤチップの放射エネルギ又はその放射エネルギから算出される明るさに関する特性、及びＬＥＤチップの発光スペクトルの特性の２つの特性に基づいてＬＥＤチップをランク分けするために、白色光の色度ばらつき範囲を管理するコストが高かった。
【００１２】
本発明は上述した問題を解決すべく、紫外光半導体発光素子からの紫外光を複数種の蛍光体を用いて可視光に変換する半導体ダイオードまたは半導体発光装置の製造において、色度ばらつきの低減を容易な工程で行うことができる製造方法を提供することを目的とする。
【課題を解決するための手段】
【００１３】
本発明者らは、紫外光半導体発光素子からの紫外光を赤色光、緑色光、及び青色光等に変換して白色光等の可視光を得るための半導体ダイオードまたは半導体発光装置の製造において、色度ばらつきの低減を容易な工程で行う方法を検討していたところ、紫外光から発せられる光は、青色発光半導体素子が発する青色光のような可視光ではないために、紫外光の波長のばらつきは、可視光の色度のばらつきに大きな影響を与えないことを見出し、本発明に想到するに至った。
【００１４】
従来、紫外光半導体発光素子を用いて可視光を発光させる半導体発光ダイオードを製造する場合においても青色光発光素子が発する青色光を色変換して白色光を発する半導体発光ダイオードを製造する場合と同様のばらつき管理手法が採用されていたと思われる。しかしながら、本発明者らの詳細な検討により、紫外光半導体発光素子が発光する紫外光を赤色光，青色光，及び緑色光等の可視光に変換して白色光を発する製品を量産する場合には、ばらつきの抑制に紫外光半導体発光素子の発光波長は、輝度に比べて殆ど無視してもよいことを見出した。本発明者らはこの理由は以下の３つの理由によると考えている。
【００１５】
すなわち、（１）紫外光は人間の目に認識される可視光ではなく、色度のある光を構成する色要素にはならないために、紫外光の波長のばらつきは青色光の発光波長のばらつきとは異なり、色度に直接影響を与えない、（２）赤色系蛍光体，青色系蛍光体，及び緑色系蛍光体等が励起される波長域はある程度の半値幅を有するために、紫外光半導体発光素子が発光する紫外光の波長が多少ばらついたとしても、蛍光体が発光する発光強度に大きな影響を与えない、（３）赤色系蛍光体，青色系蛍光体，及び緑色系蛍光体等のそれぞれの発光スペクトルは異なるために、それぞれ所定の単位の光量により励起されて発する蛍光強度の大きさは各蛍光体ごとによって異なり、励起するための光量が変われば、赤色系蛍光体，青色系蛍光体，及び緑色系蛍光体等のそれぞれが発する蛍光強度のバランスが崩れてしまうために、輝度の影響により色度が影響を受けやすい。従って、赤色系蛍光体、青色系蛍光体、及び緑色系蛍光体等の配合組成を正確に配合したとしても、輝度が変われば、赤色系蛍光体，青色系蛍光体，及び緑色系蛍光体等のそれぞれが発する蛍光強度のバランスが容易に崩れてしまう。
【００１６】
上述のような知見から見出された本発明の一局面は、紫外光半導体発光ダイオードを備えた半導体発光装置の製造方法であって、主波長のばらつきを有する、多数の紫外光半導体発光ダイオードを準備する発光ダイオード準備工程と、多数の紫外光半導体発光ダイオードのそれぞれに所定値の電力を供給して発光させたときの輝度に基づき、所定の輝度範囲ごとに各紫外光半導体発光ダイオードをグループ分けするグルーピング工程と、紫外光を所定の発光色に変換するために、グループ毎に対応して予め設定された、複数種の蛍光体を含む所定の配合組成を有する、複数種の被覆材を準備する被覆材準備工程と、グループ分けされた各紫外光半導体発光ダイオードを、各グループに対応して準備された被覆材で被覆する被覆工程と、を備える半導体発光装置の製造方法である。
【００１７】
また、本発明の他の一局面は、紫外光半導体発光素子を備えた半導体発光ダイオードの製造方法であって、主波長のばらつきを有する、多数の紫外光半導体発光素子を準備する素子準備工程と、多数の紫外光半導体発光素子のそれぞれに所定値の電力を供給して発光させたときの輝度に基づき、所定の輝度範囲ごとに各紫外光半導体発光素子をグループ分けするグルーピング工程と、紫外光を所定の発光色に変換するために、グループ毎に対応して予め設定された、複数種の蛍光体を含む所定の配合組成を有する、複数種の被覆材を準備する被覆材準備工程と、グループ分けされた各紫外光半導体発光素子を、各グループに対応して準備された被覆材で被覆する被覆工程と、を備える半導体発光ダイオードの製造方法である。
【００１８】
なお、本発明における紫外光半導体発光ダイオードは、紫外光半導体発光素子を封止して得られる構成体であり、紫外光半導体発光装置は、紫外光半導体発光ダイオードを蛍光体を含有する被覆材で被覆して得られる構成体を意味するものとする。
【発明の効果】
【００１９】
本発明の製造方法によれば、紫外光半導体発光素子からの紫外光を複数種の蛍光体により可視光に変換して所定の色の光を発する半導体ダイオードまたは半導体発光装置を製造する場合において、色度ばらつきの低減を容易な工程で行うことができる。
【図面の簡単な説明】
【００２０】
【図１】第一実施形態の半導体発光装置１０の断面模式図を示す。
【図２】第一実施形態の他の形態の半導体発光装置２０の断面模式図を示す。
【図３】第二実施形態の半導体発光ダイオード３０の断面模式図を示す。
【図４】第二実施形態の他の形態の半導体発光ダイオード４０の断面模式図を示す。
【図５】比較例で評価された各近紫外半導体発光ダイオードのｘｙ系色度座標を示す。
【図６】参考例で評価された半導体発光装置に電流値２０ｍＡの電流を流したときの発光スペクトルを示す。
【図７】参考例で評価された、電流値を２０〜１００ｍAまでの範囲で変化させたときの各ピーク強度の相対的な変化をプロットしたグラフを示す。
【図８】実施例で評価された半導体発光装置のｘｙ系色度座標を示す。
【図９】図９は青色光発光素子をＹＡＧ蛍光体を含有する被覆部材で被覆して得られた半導体発光装置の発光色のばらつきの一例を示すグラフである。
【発明を実施するための形態】
【００２１】
［第一実施形態］
本実施形態の半導体発光装置の製造方法を図１及び図２を参照しながら詳しく説明する。
【００２２】
図１は本実施形態の半導体発光装置１０の断面模式図を示す。半導体発光装置１０はチップ型の紫外光半導体発光ダイオード１と、紫外光半導体発光ダイオード１の表面を被覆するシート状被覆材７とから構成されている。紫外光半導体発光ダイオード１は、上面が開口した凹部を有する発光体収容部材２を有する。凹部の底部からは一対のリード４a,４ｂが発光体収容部材２の外部へ延出されている。凹部は紫外光半導体発光素子３を収容し、紫外光半導体発光素子３はリード４a,４ｂに底部及びリード細線５により接続されている。紫外光半導体発光素子３を収容する凹部は、透明樹脂からなる封止材６で封止されている。
【００２３】
一方、紫外光半導体発光ダイオード１を被覆するシート状被覆材７は、後述するように一定の色度範囲の白色光を発光させるための所定の配合比率及び全体量になるように調整された、赤色系蛍光体Ｒ、緑系蛍光体Ｇ、及び青色系蛍光体Ｂを含む。なお、蛍光体の全体量は、シート状被覆材７の厚みを調製することにより容易に調整することができる。また、シート状被覆材７の表面には、必要に応じて紫外光が外部に漏出することを抑制するための紫外光吸収層を設けてもよい。
【００２４】
シート状被覆材７の固定手段は、貼り合わせ、係止、嵌合等、とくに限定されない。また、シート状被覆材７に配合された蛍光体の組成は白色光を発光させるように調整されたものであるが、発光色は特に限定されるものではない。
【００２５】
そして、リード４a,４ｂを通じて紫外光半導体発光素子３に通電することにより、紫外光半導体発光素子３が紫外光 ＵＶを発し、発せられた紫外光 ＵＶはシート状被覆材７中の赤色系蛍光体Ｒ、緑系蛍光体Ｇ、及び青色系蛍光体Ｂをそれぞれ励起させて、赤色光、緑色光、青色光に変換される。そして、赤色光、緑色光、青色光が混合されることにより、人間の視覚に白色光として感知させる。このようにして得られる白色光は、擬似白色光とは異なり、赤色、緑色、及び青色の３原色を含むような幅広いスペクトルを有するために、優れた演色性を示す。
【００２６】
また、図２は別の形態の半導体発光装置２０の断面模式図を示す。半導体発光装置２０は砲弾型の紫外光半導体発光ダイオード１１と、紫外光半導体発光ダイオード１１の表面を被覆するキャップ状被覆材１７とから構成されている。紫外光半導体発光ダイオード１１は、一対の配線導体１３及び１４と、配線導体１３に電気的に接続された紫外光半導体発光素子３と、この紫外光半導体発光素子３と配線導体１４とを電気的に接続するボンディングワイヤ１５とを備え、これらを砲弾型の封止材１６により封止した構造を有する。
【００２７】
キャップ状被覆材１７は、後述するように一定の色度範囲の白色光を発光させるための所定の配合比率及び全体量になるように調整された、赤色系蛍光体Ｒ、緑系蛍光体Ｇ、及び青色系蛍光体Ｂを含む。なお、蛍光体の全体量は、キャップ状被覆材１７の厚みを調製することにより容易に調整することができる。また、キャップ状被覆材１７の表面には、必要に応じて紫外光が外部に漏出することを抑制するための紫外光吸収層を設けてもよい。
【００２８】
そして、配線導体１３、１４を通じて紫外光半導体発光素子３に通電することにより、紫外光半導体発光素子３が紫外光 ＵＶを発し、発せられた紫外光 ＵＶはキャップ状被覆材１７中の赤色系蛍光体Ｒ、緑系蛍光体Ｇ、及び青色系蛍光体Ｂをそれぞれ励起させて、赤色光、緑色光、青色光に変換される。そして、赤色光、緑色光、青色光が混合されることにより、人間の視覚に白色光として感知させる。
【００２９】
本実施形態の製造方法によれば、上述したような半導体発光装置を量産する場合において、紫外光半導体発光ダイオードが発する輝度のみに基づいてグループ分けし、各グループに属する紫外光半導体発光ダイオードに適切な配合組成及び配合量の蛍光体を含有する被覆材を調製し、それらを組み合わせることにより、量産時の色度のばらつきを抑制することができる。
【００３０】
本実施形態の半導体発光装置の製造方法においては、例えば、０〜２０ｎｍ程度の範囲内で主波長のばらつきを有する、多数の紫外光半導体発光ダイオードを準備する発光ダイオード準備工程と、多数の紫外光半導体発光ダイオードのそれぞれに所定値の電力を供給して発光させたときの輝度に基づき、所定の輝度範囲ごとに各紫外光半導体発光ダイオードをグループ分けするグルーピング工程と、紫外光を白色光に変換するために、グループ毎に対応して予め設定された、赤色系蛍光体，青色系蛍光体，及び緑色系蛍光体を含む、複数種の被覆材を準備する被覆材準備工程と、グループ分けされた各紫外光半導体発光ダイオードを、各グループに対応して調製された被覆材で被覆する被覆工程と、を備える。
【００３１】
発光ダイオード準備工程は、例えば、０〜２０ｎｍ程度の範囲内で主波長のばらつきを有する、多数の紫外光半導体発光ダイオードを準備する工程である。具体的には、例えば、主波長４０５ｎｍを設計値とする紫外光半導体発光ダイオードを用いる場合、量産時のばらつきにより、主波長４０５ｎｍを中心として、０〜２０ｎｍ程度の範囲内で主波長のばらつきが発生する。本実施形態の製造方法によれば、多数の紫外光半導体発光ダイオードの主波長の中心波長に対して、例えば、０〜２０ｎｍ程度の範囲内に入っていれば、紫外光半導体発光ダイオードを発光波長に基づいてランク分けをする必要がない。
【００３２】
紫外光半導体発光ダイオードとしては、主波長３５０〜３８０ｎｍの範囲の光を発する紫外光及び主波長３８０〜４２０ｎｍの範囲の光を発する近紫外光を発する発光ダイオード等が用いられる。具体的には、例えば、ＧａＮ系，ＳｉＣ系；ＺｎＳ系，ＺｎＳｅ系等の紫外光半導体素子が封止されてなる紫外光半導体発光ダイオードが挙げられる。
【００３３】
次に、上述のようにして準備された多数の紫外光半導体発光ダイオードのそれぞれに所定値の電力を供給して発光させたときの輝度に基づき、所定の輝度の範囲ごとに各紫外光半導体発光ダイオードをグループ分けするグルーピング工程について説明する。
【００３４】
グルーピング工程は、０〜２０ｎｍ程度の範囲内の主波長のばらつきは考慮せず、単に各紫外光半導体発光ダイオードの輝度のみに基づいて所定の輝度の範囲ごとにランク分けして、グループ分けする工程である。
【００３５】
輝度によるグループ分けは、例えば、各紫外光半導体発光ダイオードをＬＥＤテスタに接続して駆動電圧を印加して発光させ、所定の電流値のときの各紫外光半導体発光ダイオードの輝度を測定し、所定の輝度の範囲ごとにランク分けすることにより行われる。電流値は、用途や素子に応じて適宜選択される。グループ分けのランク数は、多ければ多いほど高い精度で色度のばらつきは抑制されるが、用途に応じた要求レベルに応じて適宜設定される。具体的には、例えば、輝度のばらつきが、分布中心の相対輝度を１としたときに０．５〜２．０程度の範囲で分布している場合、相対値０．４の範囲毎にグループ分けした場合には３〜４ランク、０．２の範囲毎にグループ分けした場合には、６〜７ランク、０．１の範囲毎にグループ分けした場合には、１５ランク程度にランク分けされる。なお相対輝度の算出は、ＬＥＤの出力評価として三刺激値Ｙの平均値を相対輝度１として算出する方法が代表例として挙げられるが、その他の方法としては、ＬＥＤの放射エネルギー（Ｊ）や放射束（Ｗ）や放射強度（Ｗ／Ｓｒ）や放射輝度（Ｗ／ｓｒ／ｍ2）や放射照度（Ｗ／ｍ2）等の測定値に基づいて算出する方法等も挙げられる。
【００３６】
次に、被覆材準備工程について説明する。
【００３７】
被覆材準備工程は、紫外光半導体発光ダイオードを被覆するための、赤色系蛍光体，青色系蛍光体，及び緑色系蛍光体を透明樹脂に分散させた、グループ毎に対応して予め設定された複数の配合組成の被覆材を調製して準備する工程である。
【００３８】
グループ毎に対応して予め設定される被覆材の配合組成は、例えば、各グループに属する紫外光半導体発光ダイオードの輝度の中央値に基づき、各グループの紫外光半導体発光ダイオードを用いた場合に色度ばらつきが平準化されるような配合比率及び配合量が予め決定される。
【００３９】
各蛍光体の具体例としては、例えば、赤色系蛍光体（Ｒ）として、CaAlSiN3:Eu2+、CaS:Eu、ZnS:Cu、Y2O2S:Eu、一般式ＡＥｕ(1-x)ＬｎxＢ2Ｏ8（ＡはＬｉ，Ｋ，Ｎａ，及びＡｇよりなる群から選ばれる１種、ＬｎはＹ，Ｌａ，及びＧｄよりなる群から選ばれる１種、ＢはＷ又はＭｏである。）などが、青色系蛍光体として、(Sr,Ca)10(PO4)6Cl2:Eu2+、ZnS:Ag、などが、緑色系蛍光体として、BaMg2Al16O27:Eu2+,Mn2+、ZnS:Cu,Al、ZnS:Cu,Au,Al、Eu付活βサイアロンなどが挙げられる。また、色度を微調整するために、例えば、黄色系蛍光体として、Ｙ3-XＧａXＡl5Ｏ12：Ｃｅ（０≦ｘ≦３）で表されるアルミン酸イットリウム系蛍光物質（ＹＡＧ）等の蛍光体を必要に応じて配合してもよい。また、波長変換した光を散乱させたり、さらに着色する目的で蛍光体とともに顔料を配合してもよい。このような顔料としては酸化チタン、コバルトブルー、群青、酸化鉄等の顔料が挙げられる。
【００４０】
被覆材を構成する透明樹脂としては、シリコーン樹脂、シリコーンエラストマー、エポキシ樹脂等の光透過率が高い透明性樹脂がとくに限定なく用いられる。
【００４１】
被覆材の形態としては、紫外光半導体発光ダイオードから発せられる光を入射させ、蛍光体により光を波長変換することが可能な形態であればとくに限定なく用いられる。その具体例としては、例えば、図１に示したような紫外光半導体発光ダイオードの発光面に対向するように配置されるシート状被覆材や、図２に示した紫外光半導体発光ダイオードの発光面を覆うキャップ状被覆材の他、紫外光半導体発光ダイオードの表面に塗布形成される塗膜形態、等、とくに限定されない。
【００４２】
被覆材中への各蛍光体の分散は、設定された配合比率に基づいて、各蛍光体と透明樹脂を公知の方法により混練する方法により行われる。また、全配合量の調整は被覆材中の蛍光体の濃度に基づいて、被覆材の厚みを調整すること等によっても容易に制御できる。この場合、各蛍光体を配合比に調整した後、均一に分散してもよいし、各蛍光体を個別に分散したシート状となし、その後、配合比及び配合量に合わせ積層して被覆材となしてもよい。
【００４３】
また、シート状やキャップ状の被覆材の製造は、蛍光材を分散させた樹脂基材を圧縮成形や射出成形等を用いて所定の形状に成形する通常の成形方法による行うことができる。
【００４４】
次に、グループ分けされた各紫外光半導体発光ダイオードを、各グループに対応するように調製された被覆材で被覆する被覆工程について説明する。
【００４５】
被覆工程の具体例としては、例えば、グループ分けされた図１に示すようなチップ型の紫外光半導体発光ダイオード１を、そのグループに対応した所定の配合比率及び全体量の蛍光体が分散されたシート状被覆材７で貼り合わせたり、嵌合手段または係合手段を用いて固定して被覆する方法や、グループ分けされた図２に示すような砲弾型紫外光半導体発光ダイオード１１の表面をそのグループに対応した所定の配合比率及び全体量の蛍光体が分散されたキャップ状被覆材１７を被せて被覆する方法や、グループ分けされた紫外光半導体発光ダイオードの表面に、そのグループに対応した設定配合の蛍光体が分散された液状樹脂分散体を塗布して半導体発光ダイオードの表面に塗膜を形成する方法等が挙げられる。
【００４６】
本実施形態の製造方法によれば、多数の紫外光半導体発光ダイオードをその輝度のみによってグループ分けすることにより色度のばらつきを抑制することができるために、色度のばらつき管理が容易になる。また、輝度をより細かくランク分けしてグループ化することにより、高精度な色度のばらつき管理を行うことができる。
［第二実施形態］
本実施形態の半導体発光ダイオードの製造方法を図３及び図４を参照しながら詳しく説明する。なお、本実施形態においては、第一実施形態と共通する部分の説明については、説明を省略する。
【００４７】
図３は本実施形態の半導体発光ダイオード３０の断面模式図を示す。半導体発光ダイオード３０はチップ型の紫外光半導体発光ダイオードである。半導体発光ダイオード３０は、上面が開口した凹部を有する発光体収容部材２を有する。凹部の底部からは一対のリード４a,４ｂが発光体収容部材２の外部へ延出されている。凹部は紫外光半導体発光素子３を収容し、紫外光半導体発光素子３はリード４a,４ｂに底部及びリード細線５により接続されている。紫外光半導体発光素子３を収容する凹部は、封止材２６で封止されている。
【００４８】
封止材２６は、透明樹脂に、後述するように一定の色度範囲の白色光を発光させるために所定の配合比率及び全体量になるように調整された、赤色系蛍光体Ｒ、緑系蛍光体Ｇ、及び青色系蛍光体Ｂを分散させたものである。また、封止材２６の表面には、必要に応じて紫外光が外部に漏出することを抑制するための紫外光吸収層を設けてもよい。
【００４９】
そして、リード４a,４ｂを通じて紫外光半導体発光素子３に通電することにより、紫外光半導体発光素子３が紫外光 ＵＶを発し、発せられた紫外光 ＵＶは封止材２６中の赤色系蛍光体Ｒ、緑系蛍光体Ｇ、及び青色系蛍光体Ｂをそれぞれ励起させて、赤色光、緑色光、青色光に変換される。そして、赤色光、緑色光、青色光が混合されることにより、人間の視覚に白色光として感知させる。
【００５０】
また、図４は別の形態の半導体発光ダイオード４０の断面模式図を示す。半導体発光ダイオード４０は砲弾型の紫外光半導体発光ダイオードである。半導体発光ダイオード４０は、一対の配線導体１３及び１４と、配線導体１３に電気的に接続された紫外光半導体発光素子３と、この紫外光半導体発光素子３と配線導体１４とを電気的に接続するボンディングワイヤ１５とを備え、これらを砲弾型の封止材３６により封止した構造を有する。封止材３６は、後述するように一定の色度範囲の白色光を発光させるための所定の配合比率及び全体量になるように調整された、赤色系蛍光体Ｒ、緑系蛍光体Ｇ、及び青色系蛍光体Ｂを含む。また、封止材３６の表面には、必要に応じて紫外光が外部に漏出することを抑制するための紫外光吸収層を設けてもよい。
【００５１】
そして、配線導体１３、１４を通じて紫外光半導体発光素子３に通電することにより、紫外光半導体発光素子３が紫外光 ＵＶを発し、発せられた紫外光 ＵＶは封止材３６中の赤色系蛍光体Ｒ、緑系蛍光体Ｇ、及び青色系蛍光体Ｂをそれぞれ励起させて、赤色光、緑色光、青色光に変換される。そして、赤色光、緑色光、青色光が混合されることにより、人間の視覚に白色光として感知させる。
【００５２】
本実施形態の白色光を発光する半導体発光ダイオードの製造方法は、例えば、０〜２０ｎｍ程度の範囲内で主波長のばらつきを有する、多数の紫外光半導体発光素子を準備する素子準備工程と、多数の紫外光半導体発光素子のそれぞれに所定値の電力を供給して発光させたときの輝度に基づき、所定の輝度の範囲ごとに各紫外光半導体発光素子をグループ分けするグルーピング工程と、紫外光を白色光に変換するために、グループ毎に対応して予め設定された、少なくとも赤色系蛍光体，青色系蛍光体，及び緑色系蛍光体を含む、複数種の被覆材を準備する被覆材準備工程と、前記グループ分けされた各紫外光半導体発光素子を、各グループに対応して調製された前記被覆材で被覆する被覆工程と、を備える。
【００５３】
素子準備工程は、例えば、０〜２０ｎｍ程度の範囲内で主波長のばらつきを有する、多数の紫外光半導体発光素子を準備する工程である。本実施形態の製造方法によれば、入手した多数の紫外光半導体発光素子を波長ばらつきに対してさらに厳密にランク分けをする必要はない。
【００５４】
紫外光半導体発光素子としては、主波長３５０〜３８０ｎｍの範囲の光を発する紫外光及び主波長３８０〜４２０ｎｍの範囲の光を発する近紫外光を発する半導体発光素子がとくに限定なく用いられる。具体的には、例えば、ＧａＮ系，ＳｉＣ系；ＺｎＳ系，ＺｎＳｅ系等の紫外光半導体素子が挙げられる。
【００５５】
次に、上述のようにして準備された多数の紫外光半導体発光素子のそれぞれに所定値の電力を供給して発光させたときの輝度に基づき、所定の輝度の範囲ごとに各紫外光半導体発光素子をグループ分けするグルーピング工程について説明する。
【００５６】
グルーピング工程は、主波長のばらつきは考慮せず、単に各紫外光半導体発光素子の輝度のみに基づいて所定の輝度の範囲ごとにランク分けして、グループ化する工程である。
【００５７】
輝度によるグループ分けは、例えば、各紫外光半導体発光素子をＬＥＤテスタに接続して駆動電圧を印加して発光させ、所定の電流値のときの各紫外光半導体発光ダイオードの輝度を測定し、所定の輝度の範囲ごとにランク分けすることにより行われる。輝度のばらつきは、分布中心輝度を１とした場合、例えば、０．５〜２．０程度の範囲で正規分布している。そして、このようにして測定された輝度に基づいて、各紫外光半導体発光素子をグループ分けする。
【００５８】
次に、被覆材準備工程について説明する。
【００５９】
被覆材準備工程は、赤色系蛍光体，青色系蛍光体，及び緑色系蛍光体等を透明樹脂に分散させた、グループ毎に対応して予め設定される複数の配合組成の被覆材を調製する工程である。
【００６０】
グループ毎に対応して予め設定される被覆材の配合組成は、例えば、各グループに属する紫外光半導体発光素子の輝度の中央値に基づき、各グループの紫外光半導体発光素子を用いた場合にばらつきが平準化されるような配合比率及び全配合量が決定される。
【００６１】
被覆材の形態としては、紫外光半導体発光素子から発せられる光を入射させ、蛍光体により光を波長変換することが可能な形態であればとくに限定なく用いられる。
【００６２】
次に、グループ分けされた各紫外光半導体発光素子を、各グループに対応するように調製された被覆材で被覆する被覆工程について説明する。
【００６３】
被覆工程の具体例としては、例えば、図３に示したようなチップ型の紫外光半導体発光ダイオード３０に収納される紫外光半導体発光素子３を封止する封止材２６に蛍光体を分散させた形態や、図４に示した砲弾型の紫外光半導体発光ダイオード４０に収納される紫外光半導体発光素子３を封止する砲弾型の封止材３６に蛍光体を分散させた形態、等、とくに限定されない。各グループ毎に回路基板に実装された複数の紫外光半導体発光素子を前記封止材で封止する工程である封止方法は、トランスファー成形、射出成形、圧縮成形等を用いた、公知の半導体発光ダイオードの製造に用いられる封止方法等がとくに限定なく用いられる。なお、封止に際しては、回路基板に各グループ毎にまとめて実装された複数の紫外光半導体発光素子をそのグループに対応する封止材で封止することが好ましい。
【００６４】
本実施形態の製造方法によれば、多数の紫外光半導体発光素子をその輝度のみによってグループ分けすることにより色度のばらつきを抑制することができるために、色度のばらつき管理が容易になる。また、輝度をより細かくランク分けしてグループ化することにより、高精度な色度のばらつき管理を行うことができる。
【００６５】
なお、上記の第一実施形態及び第二実施形態において、赤色系蛍光体，青色系蛍光体及び緑色系蛍光体を用いた被覆材により高精度に色度のばらつきが低減された白色光を得る導体発光ダイオードまたは半導体発光装置の製造方法を説明したが、白色光に限らず、少なくとも二種類の異なる色度光に変換される異なった複数種類の蛍光体を配合した被覆材を用いることによって、高精度に色度のばらつきを低減した半導体発光ダイオードまたは半導体発光装置の製造方法を実現することができる。
【００６６】
次に、本発明を実施例によりさらに具体的に説明する、なお、本発明の範囲は実施例により何ら限定されるものではない。
【実施例】
【００６７】
［比較例：色度ばらつきの評価］
はじめに、３０個の砲弾型の近紫外半導体発光ダイオードＮｏ．１〜３０（設計波長４０５ｎｍ）の発光面を蛍光体を含有するシリコーン被覆材で被覆したときの色度ばらつきを示す比較例について説明する。
【００６８】
近紫外半導体発光ダイオードＮｏ．１〜３０のそれぞれに２０ｍＡに設定した電流を流し、積分球内で発光させ、主波長及び輝度を分光光度計（MCPD-7000  大塚電子製）を用いて測定した。このとき、３０個の砲弾型の近紫外半導体発光ダイオードの主波長は３９５〜４１５ｎｍの範囲のばらつきを有していた。また、輝度は、分布中心輝度を１とした場合、０．５〜１．７の相対輝度範囲でばらつきを有していた。
【００６９】
次に、近紫外半導体発光ダイオードＮｏ．１〜３０のそれぞれに予め調製したキャップ状被覆材を被せた。なお、キャップ状被覆材は以下のようにして調製した。
【００７０】
シリコーンゴム（KE-1935  信越化学製）１００ｇに青色蛍光体：(Sr,Ca)10(PO4)6Cl2:Eu2+を３３．２５ｇ、緑蛍光体：BaMg2Al16O27:Eu2+,Mn2+を６０．５７ｇ、赤色蛍光体：CaAlSiN3:Eu2+を６．１７５ｇ配合して真空攪拌機を用いて混練して分散させた。そして得られた組成物を金型と加熱プレスを用いて膜厚２００μｍで砲弾型の近紫外半導体発光ダイオードに密着するように嵌められるキャップ状被覆材を成形した。このとき成形条件は１３０℃，５分とした。
【００７１】
そして、近紫外半導体発光ダイオードＮｏ．１〜３０のそれぞれにキャップ状被覆材を被せ、白色光を発する半導体発光装置を作製した。そして各半導体発光装置をそれぞれ積分球内に入れて、２０ｍＡで点灯させた。そして、分光光度計（MCPD-7000  大塚電子製）で得られた発光の三刺激値を測定し、また、ｘｙ系色度換算をした。結果を表１に示す。また、測定されたｘｙ系色度座標を図５に示す。
【００７２】
【表１】
0005580100.tif 000002
【００７３】
図５の結果から、半導体発光装置の発光色はｘ軸方向よりもｙ軸方向に大きくばらついていた。また、例えば、Ｎｏ．１９とＮｏ．２０とでは、いずれも主波長は４０６ｎｍであるが、得られる白色光の色度のｙ値はそれぞれ０．２２８３と０．１９９４と大きなばらつきを有していた。このことから、紫外光を蛍光体により変換して得られる可視光においては、主波長のばらつきよりも輝度のばらつきに大きな影響を受けることがわかる。また、表１からは、明るさを示す三刺激値のＹ値が輝度に強い影響を受けていることがわかる。すなわち、明るさを示す三刺激値のＹ値が高い場合には色度のｙ値は低くなり、三刺激値のｙ値が高い場合には色度のｙ値が低くなることがわかる。
【００７４】
［参考例：赤色蛍光体、緑色蛍光体、及び青色蛍光体の発光強度と輝度との関係の評価］
比較例において用いた近紫外半導体発光ダイオードＮｏ．１０を用いて得られた半導体発光装置を用いて、赤色蛍光体、緑色蛍光体、及び青色蛍光体の発光強度と輝度との関係を評価した。図６に、上記半導体発光装置に電流値２０ｍＡの電流を流したときの発光スペクトルを示す。図６に示す発光スペクトルにおいては４０５ｎｍ付近に近紫外半導体発光ダイオードが発する近紫外光のピーク、４６０ｎｍ付近に青色蛍光体が発する青色光のピーク、５３０ｎｍ付近に緑色蛍光体が発する緑色光のピーク、６４０ｎｍ付近に赤色蛍光体が発する赤色光のピークが認められる。
【００７５】
また、電流値を２０〜１００ｍAまでの範囲で変化させたときの各ピーク強度の相対的な変化を、電流値２０ｍＡのときの各ピークの強度を１として、プロットしたグラフを図７に示す。
【００７６】
図７から、近紫外光（ｎ−ＵＶ透過光）のピーク、青色光（青）のピーク、赤色光（赤）のピーク及び緑色光（緑）のピークはの強度は電流値が増加するにつれて増加していくことがわかる。しかし、緑色光のピークは電流値が増加するにつれて増加していく割合が低くなった。このことから、紫外光を赤色蛍光体、緑色蛍光体、青色蛍光体で波長変換して得られる白色光においては、同じ組成及び同じ量の蛍光体の配合組成を有する被覆材を用いても、輝度の違いによって発光色がばらつくことがわかる。
【００７７】
［実施例］
比較例で用いた、近紫外半導体発光ダイオードＮｏ．１〜３０を明るさのみに基づいて相対輝度の範囲で分けて６群のグループ（Ａ〜Ｆ群）を得た。
【００７８】
そして、各群の相対輝度の中央値を有する近紫外半導体発光ダイオードに基づく色度調整により、表２に示すような配合組成及び全配合量を予め設定し、実験例１と同様にして各群に属する近紫外半導体発光ダイオードを被覆するためのキャップ状被覆材ａ〜ｆを得た。ここで、蛍光体量とはシリコーン１００ｇとした場合の各蛍光体の配合質量である。
【００７９】
そして、各群の近紫外半導体発光ダイオードそれぞれに、各群に対応するキャップ状被覆材ａ〜ｆを被せ、白色光を発する半導体発光装置を作製した。そして、比較例と同様にして、各半導体発光装置を点灯させ三刺激値を測定し色度換算した。結果を表２に示す。また、測定されたｘｙ系色度座標を図８に示す。
【００８０】
【表２】
0005580100.tif 000003
【００８１】
表２及び図８の実施例の結果と表１及び図５の比較例の結果とを比べると、実施例で得られた３０個の半導体発光装置においては、ばらつきが大幅に低減されていることがわかる。この結果から、近紫外半導体発光ダイオードを輝度のみでグループ化し、各グループに対応する被覆材で被覆することにより、色度ばらつきを大幅に低減させることができることがわかる。
【符号の説明】
【００８２】
１  チップ型紫外光半導体発光ダイオード
２  発光体収容部材
３紫外光半導体発光素子
４a,４ｂ  リード
５  リード細線
６、１６、２６、３６  封止材
７  シート状被覆材
１１  砲弾型紫外光半導体発光ダイオード
１３，１４  配線導体
１７  キャップ状被覆材
３０  半導体発光ダイオード
４０  半導体発光ダイオード
Ｒ  赤色系蛍光体
Ｇ  緑色系蛍光体
Ｂ  青色系蛍光体
【図１】
0005580100.tif 000004
【図２】
0005580100.tif 000005
【図３】
0005580100.tif 000006
【図４】
0005580100.tif 000007
【図５】
0005580100.tif 000008
【図６】
0005580100.tif 000009
【図７】
0005580100.tif 000010
【図８】
0005580100.tif 000011
【図９】
0005580100.tif 000012